焼成処理を施しても差し支えない。焼成に際しては、公知の任意の装置を利用した方法を挙げることができ、処理条件等も特に限定されない。しては、市販品を用いることもできる。XZシリーズ(堺化学工業社製)を好ましく用いることができ、なかでもXZ−1000F、XZ−2000F、及びXZ−3000F等をより好ましく用いることができる。よる測定値であるため、本発明における平均粒子径値とは異なる。1種単独で又は2種以上を組み合わせて用いることができる。備えられてることが好ましい。板の表面にケラチンが存在することが好ましい。ケラチンを含有するスラリーを乾燥させる工程を有する方法が挙げられる。備えた粒状複合体を調製することができる。0034本発明に係る粒状複合体のケラチン含有量は、0.05〜5質量%であることが好ましく、0.8〜4質量%であることがより好ましく、0.1〜3質量%であることがさらに好ましい。このような割合でケラチンを含むことにより、滑らかさ、ザラツキ感、赤外線反射性においてより優れた効果を得ることができる。当該粒状複合体のケラチン含有量は次のようにして求める値である。それぞれ2gずつ坩堝に入れ、電気炉中500°Cで1時間加熱し、加熱後の重量を測定する。減少率はいずれであっても同じであるとして、粒状複合体中のケラチン含有率(質量%)を算出する。0035なお、本発明に係る粒状複合体は、表面にケラチンを備えることが好ましい。ケラチンのみからなるものであってもよいし、本発明の効果を損なわない範囲で、これら以外の成分を含むものであってもよい。複合体の表面の一部又は全部に、ケラチンが存在していることが好ましい。六角板状の形状であることが好ましい。ケラチンが積層体を形成しているものが好ましい。板の表面にケラチンが処理されて固定化されたものが好ましい。限定的な解釈を望むものではないが、複合体自体が六角板状である場合、当該複合体が面状に敷き詰められた際には、大きな隙間なく面を敷き詰めることが可能となると考えられる。当該複合体のケラチンが処理された表面が表になるよう敷き詰めることによって、敷き詰めた面の表にはケラチン処理面が形成されると考えられ、好ましい。ケラチンの間に存在することが好ましい。なされていた表面処理に用いた成分)が存在することになる。ケラチンの間にその他成分が含まれる粒状複合体をも包含する概念である。間にその他成分が備えられていてもよい。よる表面処理、シランカップリング剤、チタンカップリング剤等のカップリング剤による表面処理等を挙げることができる。これらの2種以上の表面処理を組み合わせて行うものであってもよい。0039上記ケイ素酸化物、ケイ素酸化物の水和物、アルミニウムの酸化物及びアルミニウムの水酸化物からなる群から選択される少なくとも1種の化合物による皮膜の形成は、Si源化合物及び/又はAl源化合物を、加水分解や加熱分解などにより粉体表面に析出させる等の方法で行うことができる。上記Si源化合物及び/又はAl源化合物としては、テトラアルコキシシランやその加水分解縮合物、ケイ酸ナトリウム、ケイ酸カリウム、アルミニウムアルコキシドやその加水分解縮合物、アルミン酸ナトリウム等、容易にSiO2やAl(OH)3、Al2O3に変換する化合物等を使用することができる。酸を使用した方法が挙げられる。含有する分散体に酸を入れてからSi源化合物及び/又はAl源化合物を添加する方法、分散体にSi源化合物及び/又はAl源化合物を入れてから酸を添加する方法、分散体にSi源化合物及び/又はAl源化合物と酸を同時に添加する方法のいずれでもよい。よる処理としては、特に限定されるものではないが、例えば、シリコーンオイル、アルキルシラン、アルキルチタネート、アルキルアルミネート、ポリオレフィン、ポリエステル、金属石鹸、アミノ酸、アミノ酸塩などが挙げられる。なかでも、化学的な安定性からシリコーンオイルが好ましい。Agent、旭化成ワッカーシリコーン製ADM6060)、トリエトキシシリルエチルポリジメチルシロキシエチルジメチコン(例えば、信越化学工業製KF−9908)、トリエトキシシリルエチルポリジメチルシロキシエチルヘキシルジメチコン(例えば、信越化学工業製KF−9909)による処理等を挙げることができる。0042上記シランカップリング剤による処理としては、ビニルトリス(2−メトキシエトキシ)シラン、ビニルトリクロルシラン、ビニルトリメトキシシラン、ビニルトリエトキシシラン、2−(3,4エポキシシクロヘキシル)エチルトリメトキシシラン、3−グリシドキシプロピルトリメトキシシラン、3−グリシドキシプロピルメチルジエトキシシラン、3−グリシドキシプロピルトリエトキシシラン、p−スチリルトリメトキシシラン、3−メタクリロキシプロピルメチルジメトキシシラン、3−メタクリロキシプロピルトリメトキシシラン、3−メタクリロキシプロピルメチルジエトキシシラン、3−メタクリロキシプロピルトリエトキシシラン、3−アクリロキシプロピルトリメトキシシラン、N−2(アミノエチル)3−アミノプロピルメチルジメトキシシラン、N−2(アミノエチル)3−アミノプロピルトリメトキシシラン、N−2(アミノエチル)3−アミノプロピルトリエトキシシラン、3−アミノトリエトキシシラン、3−トリエトキシシリル−N−(1,3−ジメチル−ブチリデン)プロピルアミン、N−フェニル−3−アミノプロピルトリメトキシシラン、N−(ビニルベンジル)−2−アミノエチル−3−アミノプロピルトリメトキシシラン塩酸塩、3−ウレイドプロピルトリエトキシシラン、3−クロロプロピルトリメトキシシラン、3−メルカプトプロピルメチルジメトキシシラン、3−メルカプトプロピルトリメトキシシラン、ビス(トリエトキシシリルプロピル)テトラスルフィド、3−イソシアネートプロピルトリエトキシシラン、テトラメトキシシラン、テトラエトキシシラン、メチルトリメトキシシラン、メチルトリエトキシシラン、フェニルトリエトキシシラン、ヘキサメチルジシラザン、ヘキシルトリメトキシシラン、デシルトリメトキシシランを挙げることができる。0043上記チタンカップリング剤による処理としては、テトライソプロピルチタネート、テトラノルマルブチルチタネート、ブチルチタネートダイマー、テトラ(2−エチルヘキシル)チタネート、テトラメチルチタネート、チタンアセチルアセトネート、チタンテトラアセチルアセトネート、チタンエチルアセトアセテート、チタンオクタンジオレート、チタンラクテート、チタントリエタノールアミネート、ポリヒドロキシチタンステアレートを挙げることができる。なされる表面処理)を行う場合は、表面処理は、処理後の粉体の全量に対して0.1〜30重量%となる割合で行うことが好ましい。当該範囲内のものとすることで、滑り性が向上し、かつ耐湿性が向上し、樹脂への分散性が向上するという点で好ましい。一次粒子径と同等のものが好ましく、なかでも0.1〜5μmであるものが好ましく、0.2〜4μmであるものがより好ましく、0.5〜3μmであるものがさらに好ましい。より優れたものとなる。(SEM)(例えばJSM−6510A:日本電子社製)で撮影した写真の2000〜50000倍の視野での対角線径(特に粒状複合体が六角板状の形状である場合、六角板状面の3本の対角線のうちの任意の1本の対角線の長さ)(μm)を粒子100個分について計測し、その累積分布の50%から求めた値である。0047また、本発明に係る粒状複合体は、アスペクト比が2.5以上であることが好ましい。アスペクト比は、2.7以上であることがより好ましく、3.0以上であることがさらに好ましい。アスペクト比が2.5以上の板状であることで、形状に由来するより高い滑らかさや低いザラツキ感、より高い近赤外線反射効果を有するものとなる。撮影した写真の2000〜50000倍の視野において、六角板状の粒状複合体の表面が手前を向いている粒子についてその対角線径(六角板状面の3本の対角線のうちの任意の1本の対角線の長さ)(μm)を粒子100個分計測した平均値をL、六角板状の粒状複合体の側面が手前を向いている粒子(長方形に見える粒子)についてその厚み(μm)(長方形の短い方の辺の長さ)を粒子100個分計測した平均値をTとしたとき、それらの値の比(L/T)として求めた値である。0049本発明に係る粒状複合体は、例えば外用組成物に配合する等して用いた場合、優れた滑らかさ及び低いザラツキ感を奏し得る。具体的には、本発明に係る粒状複合体(粉体)は、小さいMIU(平均摩擦係数)及び小さいMMD(摩擦係数の平均偏差)を示す。MIU(平均摩擦係数)の値が小さい程、滑り性が良く滑り易いことを意味する。MMD(摩擦係数の平均偏差)の値が小さい程、ザラツキ感が少ないことを意味する。(粉体)に比べて、小さいMIU(平均摩擦係数)及びMMD(摩擦係数の平均偏差)を示す、ということである。0050例えば、特に制限されないが、例えば本発明に係る粒状複合体(粉体)は、MIUが1.15以下であることが好ましく、1.1以下であることがより好ましく、1.05以下であることがさらに好ましい。MMDが0.05以下であることが好ましい。MMDは、0.04以下、又は0.03以下であるとより好ましい。これらのMIU値及びMMD値をともに満たすものが中でも好ましい。0051MIU値及びMMD値は、次のようにして測定した値である。1mm/sec、測定距離範囲20mmの条件で、MIU及びMMDを測定して得られた値である。化粧品)、インキ、塗料、プラスチック等に配合することもできる。上述の特性を有しているため、滑り性が良くざらつきも少ないという優れた粉体感触を持つ外用組成物を得ることができる点で好ましいものである。中でも、化粧品に配合して用いるのに好適である。;ファンデーション等のベースメイク化粧品;口紅等のポイントメイク化粧品;、化粧水、クリーム等のスキンケア化粧品、トリートメント、スタイリング剤等のヘアケア化粧品等を得ることができる。上述した優れた粉体感触に加え、紫外線吸収能も持ち合わせていることから、化粧品に使用した場合に優れた性能を有するものである。O/W型化粧品、W/O型化粧品等の任意の形態とすることができる。併用するものであってもよい。成分を含有するものであってもよい。(例えば、流動パラフィン、固形パラフィン、スクワラン、ワセリン、セレシン、マイクロクリスタリンワックス等);合成エステル油(例えば、ブチルステアレート、ヘキシルラウレート、ジイソプロピルアジペート、ジイソプロピルセバケート、ミリスチン酸オクチルドデシル、イソプロピルミリステート、イソプロピルパルミテートイソプロピルミリステート、セチルイソオクタノエート、ジカプリン酸ネオペンチルグリコール);シリコーン誘導体(例えば、メチルシリコーン、メチルフェニルシリコーン等のシリコーン油)などが例示できる。油溶性のビタミン、防腐剤、美白剤などを配合することもできる。イオン界面活性剤等を挙げることができる。上記親油性非イオン界面活性剤としては特に限定されず、例えば、ソルビタンモノオレエート、ソルビタンモノイソステアレート、ソルビタンモノラウレート、ソルビタンモノパルミテート、ソルビタンモノステアレート、ソルビタンセスキオレエート、ソルビタントリオレエート、ペンタ−2−エチルヘキシル酸ジグリセロールソルビタン、テトラ−2−エチルヘキシル酸ジグリセロールソルビタン等のソルビタン脂肪酸エステル類、モノ綿実油脂肪酸グリセリン、モノエルカ酸グリセリン、セスキオレイン酸グリセリン、モノステアリン酸グリセリン、α,α’−オレイン酸ピログルタミン酸グリセリン、モノステアリン酸グリセリンリンゴ酸等のグリセリンポリグリセリン脂肪酸類、モノステアリン酸プロピレングリコール等のプロピレングリコール脂肪酸エステル類、硬化ヒマシ油誘導体、グリセリンアルキルエーテル等を挙げることができる。0057親水性非イオン界面活性剤としては特に限定されず、例えば、POEソルビタンモノオレエート、POEソルビタンモノステアレート、POEソルビタンテトラオレエート等のPOEソルビタン脂肪酸エステル類、POEソルビットモノラウレート、POEソルビットモノオレエート、POEソルビットペンタオレエート、POEソルビットモノステアレート等のPOEソルビット脂肪酸エステル類、POEグリセリンモノステアレート、POEグリセリンモノイソステアレート、POEグリセリントリイソステアレート等のPOEグリセリン脂肪酸エステル類、POEモノオレエート、POEジステアレート、POEジオレエート、システアリン酸エチレングリコール等のPOE脂肪酸エステル類、POEラウリルエーテル、POEオレイルエーテル、POEステアリルエーテル、POEベヘニルエーテル、POE2−オクチルドデシルエーテル、POEコレスタノールエーテル等のPOEアルキルエーテル類、POEオクチルフェニルエーテル、POEノニルフェニルエーテル、POEジノニルフェニルエーテル等のPOEアルキルフェニルエーテル類、ブルロニック等のプルアロニック型類、POE・POPセチルエーテル、POE・POP2−デシルテトラデシルエーテル、POE・POPモノブチルエーテル、POE・POP水添ラノリン、POE・POPグリセリンエーテル等のPOE・POPアルキルエーテル類、テトロニック等のテトラPOE・テトラPOPエチレンジアミン縮合物類、POEヒマシ油、POE硬化ヒマシ油、POE硬化ヒマシ油モノイソステアレート、POE硬化ヒマシ油トリイソステアレート、POE硬化ヒマシ油モノピログルタミン酸モノイソステアリン酸ジエステル、POE硬化ヒマシ油マレイン酸等のPOEヒマシ油硬化ヒマシ油誘導体、POEソルビットミツロウ等のPOEミツロウ・ラノリン誘導体、ヤシ油脂肪酸ジエタノールアミド、ラウリン酸モノエタノールアミド、脂肪酸イソプロパノールアミド等のアルカノールアミド、POEプロピレングリコール脂肪酸エステル、POEアルキルアミン、POE脂肪酸アミド、ショ糖脂肪酸エステル、POEノニルフェニルホルムアルデヒド縮合物、アルキルエトキシジメチルアミンオキシド、トリオレイルリン酸等を挙げることができる。ベタイン系界面活性剤等の両性界面活性剤を安定性及び皮膚刺激性に問題のない範囲で配合してもよい。0059上記保湿剤としては特に限定されず、例えば、キシリトール、ソルビトール、マルチトール、コンドロイチン硫酸、ヒアルロン酸、ムコイチン硫酸、カロニン酸、アテロコラーゲン、コレステリル−12−ヒドロキシステアレート、乳酸ナトリウム、胆汁酸塩、dl−ピロリドンカルボン酸塩、短鎖可溶性コラーゲン、ジグリセリン(EO)PO付加物、イザヨイバラ抽出物、セイヨウノコギリソウ抽出物、メリロート抽出物等を挙げることができる。0060上記高級アルコールとしては特に限定されず、例えば、ラウリルアルコール、セチルアルコール、ステアリルアルコール、ベヘニルアルコール、ミリスチルアルコール、オレイルアルコール、セトステアリルアルコール等の直鎖アルコール、モノステアリルグリセリンエーテル(バチルアルコール)、2−デシルテトラデシノール、ラノリンアルコール、コレステロール、フィトステロール、ヘキシルドデカノール、イソステアリルアルコール、オクチルドデカノール等の分枝鎖アルコール等を挙げることができる。0061金属イオン封鎖剤としては特に限定されず、例えば、1−ヒドロキシエタン−1,1−ジフォスホン酸、1−ヒドロキシエタン−1,1−ジフォスホン酸四ナトリウム塩、クエン酸ナトリウム、ポリリン酸ナトリウム、メタリン酸ナトリウム、グルコン酸、リン酸、クエン酸、アスコルビン酸、コハク酸、エデト酸等を挙げることができる。0062上記天然の水溶性高分子としては特に限定されず、例えば、アラアビアガム、トラガカントガム、ガラクタン、グアガム、キャロブガム、カラヤガム、カラギーナン、ペクチン、カンテン、クインスシード(マルメロ)、アルゲコロイド(カッソウエキス)、デンプン(コメ、トウモロコシ、バレイショ、コムギ)、グリチルリチン酸等の植物系高分子、キサンタンガム、デキストラン、サクシノグルカン、プルラン等の微生物系高分子、コラーゲン、カゼイン、アルブミン、ゼラチン等の動物系高分子を挙げることができる。半合成の水溶性高分子としては特に限定されず、例えば、カルボキシメチルデンプン、メチルヒドロキシプロピルデンプン等のデンプン系高分子、メチルセルロース、ニトロセルロース、エチルセルロース、メチルヒドロキシプロピルセルロース、ヒドロキシエチルセルロース、セルロース硫酸ナトリウム、ヒドロキシプロピルセルロース、カルボキシメチルセルロースナトリウム(CMC)、結晶セルロース、セルロース末等のセルロース系高分子、アルギン酸ナトリウム、アルギン酸プロピレングリコールエステル等のアルギン酸系高分子等を挙げることができる。ポリアクリル酸ナトリウム、ポリエチルアクリレート、ポリアクリルアミド等のアクリル系高分子、ポリグリセリン、ポリエチレンイミン、カチオンポリマー、カルボキシビニルポリマー、アルキル変性カルボキシビニルポリマー、(アクリル酸ヒドロキシエチル/アクリロイルジメチルタウリンNa)コポリマー、(アクリル酸Na/アクリロイルジメチルタウリンNa)コポリマー、(アクリロイルジメチルタウリンアンモニウム/ビニルピロリドン)コポリマー、(アクリロイルジメチルタウリンアンモニウムメタクリル酸ベヘネス−25)クロスポリマー等を挙げることができる。0064無機の水溶性高分子としては特に限定されず、例えば、ベントナイト、ケイ酸AlMg(ビーガム)、ラポナイト、ヘクトライト、無水ケイ酸等を挙げることができる。;2,4−ジヒドロキシベンゾフェノン、2,2’−ジヒドロキシ−4−メトキシベンゾフェノン、2,2’−ジヒドロキシ−4,4’−ジメトキシベンゾフェノン、2,2’,4,4’−テトラヒドロキシベンゾフェノン、2−ヒドロキシ−4−メトキシベンゾフェノン、2−ヒドロキシ−4−メトキシ−4’−メチルベンゾフェノン、2−ヒドロキシ−4−メトキシベンゾフェノン−5−スルホン酸塩、4−フェニルベンゾフェノン、2−エチルヘキシル−4’−フェニル−ベンゾフェノン−2−カルボキシレート、2−ヒドロキシ−4−n−オクトキシベンゾフェノン、4−ヒドロキシ−3−カルボキシベンゾフェノン等のベンゾフェノン系紫外線遮蔽剤;3−(4’−メチルベンジリデン)−d,l−カンファー、3−ベンジリデン−d,l−カンファー、ウロカニン酸、ウロカニン酸エチルエステル、2−フェニル−5−メチルベンゾキサゾール、2,2’−ヒドロキシ−5−メチルフェニルベンゾトリアゾール、2−(2’−ヒドロキシ−5’−t−オクチルフェニル)ベンゾトリアゾール、2−(2’−ヒドロキシ−5’−メチルフェニルベンゾトリアゾール、ジベンザラジン、ジアニソイルメタン、4−メトキシ−4’−t−ブチルジベンゾイルメタン、5−(3,3−ジメチル−2−ノルボルニリデン)−3−ペンタン−2−オン等を挙げることができる。0065その他薬剤成分としては特に限定されず、例えば、ビタミンA油、レチノール、パルミチン酸レチノール、イノシット、塩酸ピリドキシン、ニコチン酸ベンジル、ニコチン酸アミド、ニコチン酸DL−α−トコフェロール、アルコルビン酸リン酸マグネシウム、2−O−α−D−グルコピラノシル−L−アスコルビン酸、ビタミンD2(エルゴカシフェロール)、dl−α−トコフェロール、酢酸dl−α−トコフェロール、パントテン酸、ビオチン等のビタミン類;エストラジオール、エチニルエストラジオール等のホルモン;アルギニン、アスパラギン酸、シスチン、システイン、メチオニン、セリン、ロイシン、トリプトファン等のアミノ酸;アラントイン、アズレン等の抗炎症剤、アルブチン等の美白剤、;タンニン酸等の収斂剤;L−メントール、カンフル等の清涼剤やイオウ、塩化リゾチーム、塩化ピリドキシン等を挙げることができる。0066各種の抽出液としては特に限定されず、例えば、ドクダミエキス、オウバクエキス、メリロートエキス、オドリコソウエキス、カンゾウエキス、シャクヤクエキス、サボンソウエキス、ヘチマエキス、キナエキス、ユキノシタエキス、クララエキス、コウホネエキス、ウイキョウエキス、サクラソウエキス、バラエキス、ジオウエキス、レモンエキス、シコンエキス、アロエエキス、ショウブ根エキス、ユーカリエキス、スギナエキス、セージエキス、タイムエキス、茶エキス、海藻エキス、キューカンバーエキス、チョウジエキス、キイチゴエキス、メリッサエキス、ニンジンエキス、マロニエエキス、モモエキス、桃葉エキス、クワエキス、ヤグルマギクエキス、ハマメリスエキス、プラセンタエキス、胸腺抽出物、シルク抽出液、甘草エキス等を挙げることができる。チタン、酸化鉄被覆雲母チタン、酸化チタン被覆ガラスフレーク等の光輝性着色顔料、マイカ、タルク、カオリン、セリサイト、二酸化チタン、シリカ等の無機粉末やポリエチレン末、ナイロン末、架橋ポリスチレン、セルロースパウダー、シリコーン末等の有機粉末等を挙げることができる。アシルグルタミン酸塩等の物質にて、公知の方法で疎水化処理して使用される。本発明に該当しない他の複合粉体を混合して使用するものであってもよい。0068本発明に係る粒状複合体をインキへの添加成分として使用する場合は、酸化チタン、ベンガラ、アンチモンレッド、カドミウムイエロー、コバルトブルー、紺青、群青、カーボンブラック、黒鉛などの有色顔料、及び、炭酸カルシウム、カオリン、クレー、硫酸バリウム、水酸化アルミニウム、タルク等の体質顔料を挙げることができる。併用して使用することができる。併用して使用することができる。塗料中の樹脂は、硬化性を有するものであっても、硬化性を有さないものであってもよい。0070本発明は、上述した本発明に係る粒状複合体を含有する樹脂組成物も包含する。このような樹脂組成物は、当該粒状複合体が放熱性フィラーとして作用することによって、優れた放熱性を有するものとなる。赤外線(特に近赤外線)反射能において優れたものであるから、これらの性能を有する樹脂組成物として使用することもできる。上述したように、赤外線(特に近赤外線)反射性能を有するものであるから、種々の分野における赤外線(特に近赤外線)遮蔽材として使用することもできる。0073以下、本発明をより具体的に説明するが、本発明は下記の例に限定されるものではない。0074(実施例1):XZ−1000Fへのカチオン化加水分解ケラチン処理(5質量%)粒子径0.66μmの六角板状酸化亜鉛(XZ−1000F、堺化学工業社製)150gを水750gに添加し、十分に撹拌することにより酸化亜鉛濃度193g/Lの水性スラリーを得た。WK−SAQ、成和化成社製)52.6gを添加した。得られた粒状複合体のサイズ及び形態を走査型電子顕微鏡JSM−6510A(日本電子社製)で観察した。0075(実施例2):XZ−1000Fへのシリル化加水分解ケラチン処理(5質量%)粒子径0.66μmの六角板状酸化亜鉛(XZ−1000F、堺化学工業社製)150gを水750gに添加し、十分に撹枠することにより酸化亜鉛濃度193g/Lの水性スラリーを得た。WK−HSIGF、成和化成社製)31.6gを添加した。得られた粒状複合体のサイズ及び形態を走査型電子顕微鏡JSM−6510A(日本電子社製)で観察した。0076(実施例3):XZ−1000Fへの加水分解ケラチン処理(5質量%)粒子径0.66μmの六角板状酸化亜鉛(XZ−1000F、堺化学工業社製)150gを水750gに添加し、十分に撹枠することにより酸化亜鉛濃度193g/Lの水性スラリーを得た。続いて、スラリーを撹拌しながら、酸化亜鉛95質量%に対してケラチンの添加量が5質量%となるように、加水分解ケラチン粉体(成和化成社製)7.9gを添加した。得られた粒状複合体のサイズ及び形態を走査型電子顕微鏡JSM−6510A(日本電子社製)で観察した。0077(実施例4):XZ−1000Fへの天然ケラチン処理(5質量%)粒子径0.66μmの六角板状酸化亜鉛(XZ−1000F、堺化学工業社製)150gを水750gに添加し、十分に撹枠することにより酸化亜鉛濃度193g/Lの水性スラリーを得た。続いて、スラリーを撹拌しながら、酸化亜鉛95質量%に対してケラチンの添加量が5質量%となるように、純度5%の天然ケラチン水溶液(成和化成社製)158.0gを添加した。得られた粒状複合体のサイズ及び形態を走査型電子顕微鏡JSM−6510A(日本電子社製)で観察した。0078(実施例5):XZ−1000Fへのカチオン化加水分解ケラチン処理(1質量%)粒子径0.66μmの六角板状酸化亜鉛(XZ−1000F、堺化学工業社製)150gを水750gに添加し、十分に撹拌することにより酸化亜鉛濃度193g/Lの水性スラリーを得た。WK−SAQ、成和化成社製)10.1gを添加した。得られた粒状複合体のサイズ及び形態を走査型電子顕微鏡JSM−6510A(日本電子社製)で観察した。得、形態観察及び物性評価を行った。得、形態観察及び物性評価を行った。0081(実施例8):XZ−3000Fへのカチオン化加水分解ケラチン処理(5質量%)粒子径2.08μmの六角板状酸化亜鉛(XZ−3000F、堺化学工業社製)150gを水750gに添加し、十分に撹拌することにより酸化亜鉛濃度193g/Lの水性スラリーを得た。WK−SAQ、成和化成社製)52.6gを添加した。得られた粒状複合体のサイズ及び形態を走査型電子顕微鏡JSM−6510A(日本電子社製)で観察した。0082(比較例1):処理なしXZ−1000F六角板状酸化亜鉛(XZ−1000F、堺化学工業社製)を比較対象の粒子とした。一次粒子径は0.66μmであった。粒子の形態を走査型電子顕微鏡JSM−6510A(日本電子社製)で観察した。母体となる酸化亜鉛粒子である。0083(比較例2):処理なしXZ−3000F六角板状酸化亜鉛(XZ−3000F、堺化学工業社製)を比較対象の粒子とした。一次粒子径は2.08μmであった。粒子の形態を走査型電子顕微鏡JSM−6510A(日本電子社製)で観察した。母体となる酸化亜鉛粒子である。)を比較対象の粒子とした。一次粒子径は0.48μmであった。粒子の形態を走査型電子顕微鏡JSM−6510A(日本電子社製)で観察した。含む粒状複合体を、KES−SE摩擦感テスター(カトーテック社製)で測定した。具体的には、スライドガラスに25mm幅の両面テープを貼り、当該粒状複合体(粉体)を載せ、化粧用パフで伸ばし、KES−SE摩擦感テスター(カトーテック社製)によりMIU(平均摩擦係数)を測定した。1mm/sec、測定距離範囲20mmの条件で測定を行った。センサーとしては、シリコーン接触子(人間の指を想定した凹凸が施されたシリコーンゴム製の摩擦子)を用いた。含む粒状複合体を、KES−SE摩擦感テスター(カトーテック社製)で測定した。具体的には、スライドガラスに25mm幅の両面テープを貼り、当該粒状複合体(粉体)を載せ、化粧用パフで伸ばし、KES−SE摩擦感テスター(カトーテック社製)によりMMD(摩擦係数の平均偏差)を測定した。1mm/sec、測定距離範囲20mmの条件で測定を行った。センサーとしては、シリコーン接触子(人間の指を想定した凹凸が施されたシリコーンゴム製の摩擦子)を用いた。粒状複合体が六角板状の形状である場合、六角板状面の3本の対角線のうちの任意の1本の対角線の長さ)(μm)を粒子100個分について計測し、その累積分布の50%から求めた値である。(SEM)(JSM−6510A:日本電子社製)で当該粒子を撮影した写真の2000〜50000倍の視野におけるXY軸平均径(粒子を挟むX軸方向及びY軸方向、それぞれ二本の平行線の間隔を平均した長さ)で定義される粒子径(μm)を粒子100個分について測定し、その累積分布の50%から求めた値である。それぞれ2gずつ坩堝に入れ、電気炉中500°Cで1時間加熱した。それぞれ、加熱後の重量を測定した。減少率はいずれであっても同じであるとして、粒状複合体中のケラチン含有率(質量%)を算出した。分光反射率は、分光光度計(日本分光製V−570型)により測定した。具体的には、各実施例及び各比較例で得られた粒状複合体又は粒子を専用セルに入れ、分光光度計に装着し、各波長における分光反射率を測定した。反射率=100−吸収率となるため、吸収がある程、反射率は下がることとなり、好ましい。0090以上の検討結果は下記表に示した。得られた粒子の物性の評価結果も下記表に示した。用いた各ケラチンの数平均分子量も下記表に示した。図1図200910092実施例0093ページトップへこの技術を出願した法人この情報を共有FacebookTwitterGoogle+LinkedInこの技術を発明した人物この情報を共有FacebookTwitterGoogle+LinkedInページトップへ関連する挑戦したい社会課題この情報を共有FacebookTwitterGoogle+LinkedIn農業用水が豊富な社会を実現する農業用水が豊富な社会を実現すると、今後の人口の増加に対応する食糧と水資源を確保できるかもしれません。地球上に存在する水のうち、淡水の占める割合はわずか2.5%と言われています。世界で...最終更新日:2018/06/20環境にやさしいエネルギーを実現する環境にやさしいエネルギーの実現は、経済成長と環境や健康面への配慮を両立させる社会につながります。既存の抗体のヒト化により生じる抗体及びその断片、並びにそれらを作製する方法に関する。グロブリンおよび微生物のトランスグルタミナーゼを使用して結合体化免疫グロブリンを生成するための方法が、本明細書に提供される。農業用水が豊富な社会を実現する農業用水が豊富な社会を実現すると、今後の人口の増加に対応する食糧と水資源を確保できるかもしれません。地球上に存在する水のうち、淡水の占める割合はわずか2.5%と言われています。世界で...環境にやさしいエネルギーを実現する環境にやさしいエネルギーの実現は、経済成長と環境や健康面への配慮を両立させる社会につながります。発電やエネルギー創出時の環境への影響は、大気汚染などの健康被害にもつながり、また人命にかかわる気...癌(5大疾病)のない社会を実現する癌のない社会を実現すると、全世界の患者約1,750万人を助け、年間約760万人の亡くなる命を救うことができます。データ等)を元に構成されています。出典元のデータには一部間違いやノイズがあり、情報の正確さについては保証致しかねます。一時的に、各データの収録範囲や更新周期によって、一部の情報が正しく表示されないことがございます。当サイトの情報を元にした諸問題、不利益等について当方は何ら責任を負いかねることを予めご承知おきのほど宜しくお願い申し上げます。”未来を創るためのプラットフォーム”astamuseは、世界中で未来を創るための「仕組み」を提供するため日々改善を進めています。専門用語を解析し、意味や用法を知ることが出来るキーワード情報そしてこれらの情報を最大限活用することで、挑戦したい社会課題を独自の切り口で編集。社会に大きな変化を起こし、未来を創るために活動し続けるのは容易なことではありません。行う為に必要なサービスの提供を行っていきます。それが私たちの考える“未来を創ること”です。